(57)【要約】【課題】十分なクリープ強度を有しつつ、優れた引張強度および引張延性を確保することのできるオーステナイト系耐熱鋼およびタービン部品を提供することにある。【解決手段】実施形態のオーステナイト系耐熱鋼は、質量で、Ｎｉ：２４〜５０％、Ｃｒ：５〜１３％、Ｃｏ：０．１〜１２％、Ｎｂ：０．１〜５％、Ｖ：０．１〜０．５％、Ｔｉ：１．９０〜２．３５％、Ａｌ：０．０１〜０．３０％、Ｂ：０．００１〜０．０１％、Ｃ：０．００１〜０．１％、Ｚｒ：０．１〜２．０％、Ｐ：０．０１〜０．２％を含有し、残部がＦｅおよび不可避的不純物からなる。【選択図】図１
2017155264.tif 000002
【特許請求の範囲】
【請求項１】
質量で、Ｎｉ：２４〜５０％、Ｃｒ：５〜１３％、Ｃｏ：０．１〜１２％、Ｎｂ：０．１〜５％、Ｖ：０．１〜０．５％、Ｔｉ：１．９０〜２．３５％、Ａｌ：０．０１〜０．３０％、Ｂ：０．００１〜０．０１％、Ｃ：０．００１〜０．１％、Ｚｒ：０．１〜２．０％、Ｐ：０．０１〜０．２％を含有し、残部がＦｅおよび不可避的不純物からなるオーステナイト系耐熱鋼。
【請求項２】
質量で、Ｚｒを０．５〜２．０％含有している請求項１記載のオーステナイト系耐熱鋼。
【請求項３】
質量で、Ｚｒを１〜２．０％含有している請求項１記載のオーステナイト系耐熱鋼。
【請求項４】
質量で、Ｐを０．０５〜０．２％含有している請求項１記載のオーステナイト系耐熱鋼。
【請求項５】
質量で、Ｐを０．１〜０．２％含有している請求項１記載のオーステナイト系耐熱鋼。
【請求項６】
室温における引張強度および延性が７００ＭＰａ以上かつ２０％以上である請求項１乃至５のいずれか１項記載のオーステナイト系耐熱鋼。
【請求項７】
請求項１乃至５のいずれか１項記載のオーステナイト系耐熱鋼を用いて、少なくとも所定部位が形成されたタービン部品。
【請求項８】
請求項１乃至５のいずれか１項記載のオーステナイト系耐熱鋼を用いて溶接されたタービン部品。
【発明の詳細な説明】
【技術分野】
【０００１】
本発明の実施の形態は、オーステナイト系耐熱鋼およびタービン部品に関する。
【背景技術】
【０００２】
近年、大気中への二酸化炭素の排出量削減の観点から、発電プラントの高効率化が進められている。そのため、火力発電プラントに備えられる蒸気タービンやガスタービンの高効率化が要求されている。
【０００３】
上記した各タービンにおける効率を上げるためには、タービンに導入される作動流体の入口温度を高温化することが有効である。例えば、蒸気タービンにおいては、将来的には、作動流体である蒸気の温度が６５０℃以上、さらには７００℃程度での運用が期待されている。ガスタービンにおいても、導入される作動流体の入口温度は、上昇する傾向にある。
【０００４】
従来、６００℃程度の温度に曝されるタービン部品には、フェライト系耐熱鋼などが使用されている。しかしながら、上記したような高温の作動流体に曝されるタービン部品をフェライト系耐熱鋼で構成することは耐熱性から問題がある。そのため、このような高温の作動流体に曝されるタービン部品は、オーステナイト系耐熱鋼、Ｎｉ基合金あるいはＣｏ基合金などで構成される。これらの中でも、オーステナイト系耐熱鋼は、フェライト系耐熱鋼よりも５０℃程度も耐用温度が高く、かつＮｉ基合金の１／３程度の材料費である。そのため、オーステナイト系耐熱鋼を使用することで、製造コストを抑え、高効率化を図ることができる。
【０００５】
これまでオーステナイト系耐熱鋼の開発は高温クリープ強度の向上を主眼としたものが多い。しかし、オーステナイト鋼を大型の鍛造素材または鋳造素材として使用した場合、製造上の制約から結晶粒径が大きくなり、クリープ強度は十分であるが引張強度および延性が設計上の要求を満たせないという問題が生じる。また、結晶粒径が大きいオーステナイト鋼の場合、材料の超音波探傷において減衰が生じ、欠陥検出能が低下するという問題も生じる。Ａｌｌｏｙ２８６などの公知のオーステナイト系耐熱鋼は、金属間化合物を析出強化相として利用して高温クリープ強度の向上が図られている。しかしながら、上記のように十分なクリープ強度を有しつつ、優れた引張強度および引張延性を確保する耐熱鋼は提案されていない。
【先行技術文献】
【特許文献】
【０００６】
【特許文献１】特開２０１１−１９５８８０号公報
【発明の概要】
【発明が解決しようとする課題】
【０００７】
高温構造材料の設計を行う上で、材料のクリープ強度、引張強度および引張延性は重要な因子である。しかしながら、従来のオーステナイト系耐熱鋼では、十分なクリープ強度を有しつつ、優れた引張強度および引張延性を確保することが困難であった。
【０００８】
本発明が解決しようとする課題は、十分なクリープ強度を有しつつ、優れた引張強度および引張延性を確保することのできるオーステナイト系耐熱鋼およびタービン部品を提供することにある。
【課題を解決するための手段】
【０００９】
上記実施形態に係るオーステナイト系耐熱鋼は、質量で、Ｎｉ：２４〜５０％、Ｃｒ：５〜１３％、Ｃｏ：０．１〜１２％、Ｎｂ：０．１〜５％、Ｖ：０．１〜０．５％、Ｔｉ：１．９０〜２．３５％、Ａｌ：０．０１〜０．３０％、Ｂ：０．００１〜０．０１％、Ｃ：０．００１〜０．１％、Ｚｒ：０．１〜２．０％、Ｐ：０．０１〜０．２％を含有し、残部がＦｅおよび不可避的不純物からなることを特徴とする。
【発明の効果】
【００１０】
本発明の実施形態は、十分なクリープ強度を有しつつ、優れた引張強度および引張延性を確保することのできるオーステナイト系耐熱鋼およびタービン部品を得ることができる。
【図面の簡単な説明】
【００１１】
【図１】実施形態のオーステナイト系耐熱鋼が適用されるタービンの一例を示す断面図である。
【発明を実施するための形態】
【００１２】
以下、本発明の実施の形態を説明する。
【００１３】
本発明者らは、従来のオーステナイト系耐熱鋼においてＺｒおよびＰを添加することによって凝固後の結晶粒径を微細に制御し、クリープ強度を有しつつ優れた引張強度および引張延性が得られることを見出した。
【００１４】
オーステナイト系耐熱鋼に対して引張強度および延性を向上させるためには、ホールペッチの法則に則り結晶粒の微細化が一つの有効な手段となる。しかし、従来のオーステナイト鋼で大型鍛造品および鋳造品を製造する場合、鋳造中の凝固速度が遅く十分な結晶粒の成長が生じてしまい、粗大粒組織を示すため、引張強度および延性が得られない。
【００１５】
そこで、本発明者らは、ＺｒおよびＰの添加によって、凝固速度が遅い状態でも結晶粒の微細化が可能であることを見出した。
【００１６】
ＺｒおよびＰを添加することにより、溶湯においてＺｒとＰが酸素と結びついて酸化物を形成する。この酸化物は、溶湯よりも先に凝固し溶湯中に微細均一に分布する。この酸化物は、溶湯が凝固し結晶粒が成長する際にピン止め効果を発揮し、粒成長を抑制する働きをする。この効果により微細な結晶粒を得たオーステナイト鋼は、十分なクリープ強度を有しつつ優れた引張強度および延性を確保することに成功した。
【００１７】
以下、実施の形態を具体的に説明する。なお、以下の説明において組成成分を表す％は、特に明記しない限り質量％とする。
【００１８】
実施形態のオーステナイト系耐熱鋼は、質量で、Ｎｉ：２４〜５０％、Ｃｒ：５〜１３％、Ｃｏ：０．１〜１２％、Ｎｂ：０．１〜５％、Ｖ：０．１〜０．５％、Ｔｉ：１．９０〜２．３５％、Ａｌ：０．０１〜０．３０％、Ｂ：０．００１〜０．０１％、Ｃ：０．００１〜０．１％、Ｚｒ：０．１〜２．０％、Ｐ：０．０１〜０．２％を含有し、残部がＦｅおよび不可避的不純物からなる。
【００１９】
ここで、実施の形態のオーステナイト系耐熱鋼における不可避的不純物としては、例えばＮ、Ｓｉ、ＭｎおよびＳなどが挙げられる。
【００２０】
実施の形態のオーステナイト系耐熱鋼は、運転時の温度が６５０℃以上、さらには、７００℃程度となるタービン部品を構成する材料として好適である。タービン部品として、例えば、タービンケーシング、動翼、静翼、タービンロータ、螺合部材、配管、弁などが挙げられる。ここで、螺合部材として、例えば、タービンケーシングやタービン内部の各種構成部品を固定するボルトやナットなどを例示することができる。配管としては、例えば、発電用タービンプラントなどに設置され、高温高圧の作動流体が通過する配管などを例示することができる。
【００２１】
上記したタービン部品のすべての部位を、実施の形態のオーステナイト系耐熱鋼で構成してもよい。また、例えば、温度が６５０℃以上となるタービン部品の一部の部位を、実施の形態のオーステナイト系耐熱鋼で構成してもよい。
【００２２】
上記した本実施の形態のオーステナイト系耐熱鋼は、従来のオーステナイト系耐熱鋼と同等のクリープ強度を有し、従来のオーステナイト系耐熱鋼よりも、引張強度および引張延性が高い。そのため、実施の形態のオーステナイト系耐熱鋼を用いて作製されたタービン部品においても、実施の形態のオーステナイト系耐熱鋼と同様な特性を有し、高い信頼性を有する。
【００２３】
上記した、実施の形態のオーステナイト系耐熱鋼やタービン部品は、例えば、蒸気タービン、ガスタービン、ＣＯ２タービンなどの発電用タービンに適用することができる。
【００２４】
図１は、タービンの一例を示すものである。
【００２５】
タービン１０は、例えば、ケーシング１１、タービンロータ１２、タービンディスク１３、動翼１４、および静翼１５を有する。タービンロータ１２は、ケーシング１１の内部にこれを貫くように設けられている。タービンロータ１２とタービンディスク１３は、溶接部１６によって溶接接合されている。なお、タービン１０は、タービンロータ１２またはタービンディスク１３の一方を有しないものでもよいし、複数のタービンロータ１２とタービンディスク１３とが組み合わされたものでもよい。各タービンロータ１２およびタービンディスク１３の周囲には、複数の動翼１４が植え込まれている。また、動翼１４の前方には、静翼１５が配置されている。静翼１５は、ケーシング１１に支持されている。動翼１４と静翼１５とにより、１つのタービン段落が構成されている。
【００２６】
次に、上記した実施の形態のオーステナイト系耐熱鋼における各組成成分範囲の限定理由を説明する。
【００２７】
（１）Ｎｉ（ニッケル）
【００２８】
Ｎｉは、Ｆｅ母相に固溶し、母相の固溶強化をもたらす。これらの効果は、Ｎｉの含有率が２４％以上において発揮される。また、Ｎｉの含有率が５０％以下において、材料コストの増加や加工性の低下が抑えられる。そのため、Ｎｉの含有率を２４〜５０％とした。より好ましいＮｉの含有率は３４〜４５％であり、さらに好ましいＮｉの含有率は３８〜４５％であり、最も好ましいＮｉの含有率は３８〜４１％である。
【００２９】
（２）Ｃｒ（クロム）
【００３０】
Ｃｒは、Ｆｅ母相に固溶し、母相の固溶強化をもたらす。また、Ｃｒは、γ’相の固溶温度を上昇させるため、γ’相の析出が促進される。これらの効果は、Ｃｒの含有率が５％以上で発揮される。また、Ｃｒの含有率が１３％以下において、安定したオーステナイト構造が得られるとともに、σ相の析出が抑制される。そのため、Ｃｒの含有率を５〜１３％とした。より好ましいＣｒの含有率は、６〜１０％であり、さらに好ましいＣｒの含有率は、６〜８％である。
【００３１】
（３）Ｃｏ（コバルト）
【００３２】
Ｃｏは、Ｆｅ母相に固溶し、母相の固溶強化をもたらす。これらの効果は、Ｃｏの含有率が０．１％以上で発揮される。また、Ｃｏの含有率が１２％以下において、材料コストの増加や耐力の低下が抑えられる。そのため、Ｃｏの含有率を０．１〜１２％とした。より好ましいＣｏの含有率は０．１〜６％であり、さらに好ましいＣｏの含有率は、０．１〜４％である。
【００３３】
（４）Ｎｂ（ニオブ）
【００３４】
ＮｂはＦｅ母相に固溶し、母相の固溶強化をもたらす。また、Ｎｂは、γ’相を形成して安定化させる。これらの効果は、Ｎｂの含有率が０．１％以上で発揮される。また、Ｎｂの含有率が５％以下において、材料コストの増加やδ（Ｎｉ３（Ｎｂ，Ｔａ））相（金属間化合物）の析出が抑えられる。そのため、Ｎｂの含有率を０．１〜５％以下とした。より好ましいＮｂの含有率は０．１〜３％であり、さらに好ましいＮｂの含有率は０．１〜２％である。
【００３５】
（５）Ｖ（バナジウム）
【００３６】
Ｖは、Ｆｅ母相に固溶し、母相の固溶強化をもたらす。これらの効果は、Ｖの含有率が０．１％以上で発揮される。また、Ｖの含有率が０．５％以下において、安定したオーステナイト構造が得られるとともに、σ相の析出が抑制される。そのため、Ｖの含有率を０．１〜０．５％とした。より好ましいＶの含有率は０．１〜０．４％であり、さらに好ましいＶの含有率は０．１〜０．３％である。
【００３７】
（６）Ｔｉ（チタン）
【００３８】
Ｔｉは、γ’相を形成して、強度を高める。Ｔｉの含有率が１．９０％以上において、γ’相の析出の促進が図れる。また、Ｔｉの含有率が２．３５％以下において、安定したオーステナイト構造が得られるとともに、線膨張係数の増加を抑え、炭化物や窒化物の適量形成によりピン止め効果を発揮して、微細粒化に伴う延性の向上をもたらす。そのため、Ｔｉの含有率を１．９０〜２．３５％とした。
【００３９】
（７）Ａｌ（アルミニウム）
【００４０】
Ａｌは、γ’相を形成して、強度を高める。Ａｌの含有率が０．３０％以下において、γ’相が十分析出し、ピン止め効果を発揮して微細粒化に伴う強度および延性に向上をもたらす。そのため、Ａｌの含有率を０．０１〜０．３０％とした。より好ましいＡｌの含有率は０．０１〜０．２０％であり、さらに好ましいＡｌの含有率は０．０１〜０．１０％である。
【００４１】
（８）Ｂ（ホウ素）
【００４２】
Ｂは、Ｆｅ母相に固溶して、特に粒界偏析するため、粒界強化をもたらす。また、Ｂは、Ｔｉを多く含む場合、η相の析出を抑制する効果がある。これらの効果は、Ｂの含有率が０．００１％以上において発揮される。また、Ｂの含有率が０．０１％以下において、母相の融点の低下を抑え、高温での強度が向上する。そのため、Ｂの含有率を０．００１〜０．０１％とした。より好ましいＢの含有率は、０．００４〜０．００６％である。
【００４３】
（８）Ｃ（炭素）
【００４４】
Ｃは、Ｃｒとの炭化物を形成し、ピン止め効果による微細粒化をもたらし、母相に固溶し、母相の固溶強化をもたらす。Ｃの含有率が０．００１％未満の場合には、上記した効果が十分に発揮されない。一方、Ｃの含有率が０．１％を超えると、オーステナイト構造の不安定化をもたらすとともに、炭化物が粗大化しすぎて高温強度を低下させる。そのため、Ｃの含有率を０．００１〜０．１％とした。さらに好ましいＣの含有率は、０．０１〜０．０８％であり、さらに好ましいＣの含有率は０．０１〜０．０５％である。
【００４５】
（９）Ｚｒ（ジルコニウム）
【００４６】
Ｚｒは、Ｏと酸化物を形成し、ピン止め効果による微細粒化をもたらし、母相に固溶し、母相の固溶強化をもたらす。Ｚｒの含有率が０．１％未満の場合には、上記した効果が十分に発揮されない。一方、Ｚｒの含有率が２％を超えると、オーステナイト構造の不安定化をもたらすとともに、酸化物が析出しすぎて高温強度を低下させる。そのため、Ｚｒの含有率を０．１〜２．０％とした。さらに好ましいＺｒの含有率は、０．５〜２．０％であり、さらに好ましいＺｒの含有率は１．０〜２．０％である。
【００４７】
（１０）Ｐ（リン）
【００４８】
Ｐは、Ｏと酸化物を形成し、ピン止め効果による微細粒化をもたらし、引張強度および延性を向上させる。Ｐの含有率が０．０１％未満の場合には、上記した効果が十分に発揮されない。一方、Ｚｒの含有率が０．２％を超えると、オーステナイト構造の不安定化をもたらすとともに、酸化物が析出しすぎて材料脆化をもたらす。そのため、Ｐの含有率を０．０１〜０．２％とした。さらに好ましいＰの含有率は、０．０５〜０．２％であり、さらに好ましいＺｒの含有率は０．１〜０．２％である。
（９）Ｎ（窒素）、Ｓｉ（ケイ素）、Ｍｎ（マンガン）およびＳ（硫黄）
【００４９】
Ｎ、Ｓｉ、ＭｎおよびＳは、実施の形態のオーステナイト系耐熱鋼においては、不可避的不純物に分類されるものである。これらの不可避的不純物は、可能な限りその残存含有率を０％に近づけることが好ましい。
【００５０】
次に、実施の形態のオーステナイト系耐熱鋼、およびこのオーステナイト系耐熱鋼を用いて製造されるタービン部品の製造方法について説明する。
【００５１】
実施の形態のオーステナイト系耐熱鋼は、例えば、次のように製造される。まず、オーステナイト系耐熱鋼を構成する組成成分を、例えば、真空誘導溶解（ＶＩＭ）し、その溶湯を所定の型枠に注入して鋳塊を形成する。そして、鋳塊に溶体化処理（固溶化熱処理）および時効処理を施して、オーステナイト系耐熱鋼が作製される。
【００５２】
タービン部品であるタービンケーシングは、例えば、次のように製造される。まず、オーステナイト系耐熱鋼を構成する組成成分を、例えば、真空誘導溶解（ＶＩＭ）し、その溶湯をタービンケーシングの形状に形成するための型枠に注入し、大気鋳造して構造体を作製する。そして、構造体に溶体化処理および時効処理を施して、タービンケーシングが作製される。
【００５３】
なお、オーステナイト系耐熱鋼を構成する組成成分を、例えば、電気炉溶解（ＥＦ）し、アルゴン−酸素脱炭（ＡＯＤ）して溶湯としてもよい。
【００５４】
タービン部品である、動翼、静翼、タービンロータ、螺合部材、弁は、例えば次のように作製される。まず、実施形態のオーステナイト系耐熱鋼を構成する組成成分を、例えば、真空誘導溶解（ＶＩＭ）し、エレクトロスラグ再溶解（ＥＳＲ）し、減圧雰囲気で所定の型に流し込み鋳塊を作製する。そして、この鋳塊を上記タービン部品の形状に対応する型に配置して圧延などの鍛造処理を施す。続いて、溶体化処理、時効処理などを施すことで、動翼、静翼、タービンロータ、螺合部材が作製される。
【００５５】
なお、オーステナイト系耐熱鋼を構成する組成成分を、例えば、真空誘導溶解（ＶＩＭ）し、真空アーク再溶解（ＶＡＲ）して溶湯としてもよい。また、オーステナイト系耐熱鋼を構成する組成成分を、例えば、真空誘導溶解（ＶＩＭ）し、エレクトロスラグ再溶解（ＥＳＲ）し、真空アーク再溶解（ＶＡＲ）して溶湯としてもよい。
【００５６】
タービン部品である配管は、例えば、次のように製造される。まず、オーステナイト系耐熱鋼を構成する組成成分を、真空誘導溶解（ＶＩＭ）を行い溶湯とし、または電気炉溶解（ＥＦ）してアルゴン−酸素脱炭（ＡＯＤ）を行い溶湯とし、円筒形の型を高速回転させた状態でこの溶湯を流し込む。続いて、回転の遠心力を利用して溶湯を加圧し、配管形状の構造体を作製する（遠心鋳造法）。そして、構造体に溶体化処理および時効処理を施して、配管が作製される。
【００５７】
なお、タービン部品を作製する方法は、上記した方法に限定されるものではない。
【００５８】
次に、溶体化処理および時効処理について説明する。
【００５９】
溶体化処理は、加工歪の除去や整粒化、γ単相化を目的として実施される。溶体化処理では、処理部材を８８５〜９９５℃の温度に所定時間維持し、その後、室温まで急冷する。温度が８８５℃以上において、上記した効果が得られる。また、温度が９９５℃以下において、結晶粒の過度な粗大化が抑制される。急冷は、例えば、水冷や強制空冷などによって行われる。
【００６０】
時効処理は、結晶粒内にγ’相を析出させ、高温強度を付与するために行われる。時効処理では、処理部材を７００〜７６０℃の温度に所定時間維持し、その後、室温まで冷却する。温度が７００℃以上において、γ’相が十分に析出する。また、温度が７６０℃以下において、γ’相の早期の粗大化による析出密度の減少が抑制される。冷却は、例えば、大気中における自然冷却などによって行われる。
【００６１】
ここでは、実施の形態のオーステナイト系耐熱鋼において、従来のオーステナイト系耐熱鋼の高温クリープ強度を有しつつ、優れた引張強度および延性が得られることを説明する。
【００６２】
表１は、評価に用いられた試料１〜試料１２の化学組成を示す。なお、試料１〜試料９は、本実施の形態の化学組成範囲にあるオーステナイト系耐熱鋼であり、試料１０〜試料１２は、その化学組成が本実施の形態の化学組成範囲にないオーステナイト系耐熱鋼であり、比較例である。
【表１】
2017155264.tif 000003
【００６３】
試料１〜試料１２のオーステナイト系耐熱鋼について、クリープ破断試験および引張試験を行った。
【００６４】
それぞれの試験に使用する試験片は、次のように作製された。
【００６５】
表１に示す化学組成を有する試料１〜試料１２のオーステナイト系耐熱鋼を構成する組成成分を得るために必要な原材料を真空誘導溶解炉にて溶解し、それぞれ２ｋｇの鋳塊を作製した。得られた鋳塊に対して溶体化処理を施した。溶体化処理では、９４０℃の温度で３０分間加熱し、その後、強制空冷によって室温まで急冷した。続いて、鋳塊に対して時効処理を施した。時効処理では、７６０℃の温度で１６時間加熱し、その後、大気中における自然冷却によって室温まで冷却した。
【００６６】
クリープ破断試験は、各試料による試験片に対して、ＪＩＳ Ｚ ２２７１に準拠して実施した。また引張試験は、各試料による試験片に対して、ＪＩＳＺ ２２０１に準拠して実施した。
【００６７】
クリープ破断強度は、７００℃／１０万時間クリープ破断強度を求めた。なお、７００℃／１０万時間クリープ破断強度は、試験温度を７００〜８００℃、試験応力を２００〜４００ＭＰａの範囲で実施した破断時間１０００時間程度の試験結果に基づいて、Larson-Miller法によって外挿することで求められた。
【００６８】
クリープ破断試験結果、および引張試験結果を表２に示す。
【表２】
2017155264.tif 000004
【００６９】
表２に示すように、クリープ破断強度は、試料１〜試料１２で同程度であり、十分な特性が得られた。しかし従来のオーステナイト系耐熱鋼である試料１０〜１２の引張強度は７００ＭＰａ以下であり、かつ伸びは２０％以下である。これに対して、試料１〜試料９においては、引張強度は７００ＭＰａ以上である。また、試料１〜試料９の伸びは２０％以上である。
【００７０】
以上の結果から、試料１〜試料９においては、従来のオーステナイト系耐熱鋼のクリープ強度を維持しつつ、引張強度および延性の向上が実現されている。
【００７１】
以上説明した実施形態によれば、高温強度を維持しつつ線膨張係数を低減し、かつ十分な溶接性を確保することが可能となる。
【００７２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７３】
１０タービン、１１ケーシング、１２タービンロータ、１３タービンディスク、１４動翼、１５静翼、１６溶接部。
【図１】
2017155264.tif 000005